(57)【特許請求の範囲】
【請求項１】
少なくとも基材層及び表面保護層を有する化粧シートであって、
前記表面保護層において、樹脂１００質量部に対する全紫外線吸収剤の含有量が１０質量部以下であり、
前記表面保護層が次の［１］又は［２］を満たす、化粧シート。
［１］紫外線吸収剤として下記一般式（Ｉ）に示すヒドロキシフェニルトリアジン化合物と下記一般式（ＩＩ）に示すヒドロキシフェニルトリアジン化合物とを含有し、
下記一般式（Ｉ）に示すヒドロキシフェニルトリアジン化合物の含有量と下記一般式（ＩＩ）に示すヒドロキシフェニルトリアジン化合物の含有量との合計１００質量％に対する、下記一般式（ＩＩ）に示すヒドロキシフェニルトリアジン化合物の含有量が５０質量％以下である。
［２］紫外線吸収剤として下記一般式（Ｉ）に示すヒドロキシフェニルトリアジン化合物と下記一般式（ＩＩＩ）に示すヒドロキシフェニルトリアジン化合物とを含有する。
【化１】
0006969704.tif 000009
【化２】
0006969704.tif 000010
【化３】
0006969704.tif 000011
【請求項２】
前記基材層と前記表面保護層との間に、装飾層、透明性樹脂層及びプライマー層から選ばれる一以上の層を有する、請求項１に記載の化粧シート。
【請求項３】
前記表面保護層が硬化性樹脂組成物の硬化物を含む、請求項１又は２に記載の化粧シート。
【請求項４】
前記基材層がオレフィン系樹脂を含む、請求項１〜３の何れか１項に記載の化粧シート。
【請求項５】
ＪＩＳ  Ｚ０２０８：１９７６に規定される防湿包装材料の透湿度試験方法（カップ法）に準拠して測定された透湿度が０．７５ｇ／ｍ２・２４ｈ以上４５ｇ／ｍ２・２４ｈ以下である、請求項１〜４の何れか１項に記載の化粧シート。
【請求項６】
被着材と請求項１〜５の何れか１項に記載の化粧シートとを有する化粧材。
【請求項７】
前記化粧シートと前記被着材との間に、ウレタン系接着剤で構成される接着剤層を有する請求項６に記載の化粧材。
【請求項８】
前記ウレタン系接着剤が、湿気硬化型接着剤である請求項７に記載の化粧材。
【請求項９】
前記被着材が、金属部材又は樹脂部材である請求項６〜８の何れか１項に記載の化粧材。
【請求項１０】
硬化性樹脂組成物と、下記一般式（Ｉ）に示すヒドロキシフェニルトリアジン化合物と、下記一般式（ＩＩ）又は下記一般式（ＩＩＩ）に示すヒドロキシフェニルトリアジン化合物とを含む、表面保護層用樹脂組成物であり、
前記表面保護層用樹脂組成物における樹脂１００質量部に対する全紫外線吸収剤の含有量が１０質量部以下であり、
次の［１］又は［２］を満たす、表面保護層用樹脂組成物。
［１］紫外線吸収剤として下記一般式（Ｉ）に示すヒドロキシフェニルトリアジン化合物と下記一般式（ＩＩ）に示すヒドロキシフェニルトリアジン化合物とを含有し、
下記一般式（Ｉ）に示すヒドロキシフェニルトリアジン化合物の含有量と下記一般式（ＩＩ）に示すヒドロキシフェニルトリアジン化合物の含有量との合計１００質量％に対する、下記一般式（ＩＩ）に示すヒドロキシフェニルトリアジン化合物の含有量が５０質量％以下である。
［２］紫外線吸収剤として下記一般式（Ｉ）に示すヒドロキシフェニルトリアジン化合物と下記一般式（ＩＩＩ）に示すヒドロキシフェニルトリアジン化合物とを含有する。
【化４】
0006969704.tif 000012
【化５】
0006969704.tif 000013
【化６】
0006969704.tif 000014
【発明の詳細な説明】
【技術分野】
【０００１】
本発明は、化粧シート及びこれを用いた化粧材、並びに表面保護層用樹脂組成物に関する。
【背景技術】
【０００２】
従来より、建築物の内装部材や外装部材、自動車等車両の内装部材や外装部材、あるいは、家具、造作部材、家電製品等の表面を装飾したり保護したりするために、化粧シートが用いられている。化粧シートは、例えば、基材層上に表面保護層を有する構成を備えている。【０００３】
これら化粧シートは、屋外で使用される場合や、室内でも窓際等の日光に晒される場所で使用される場合には、紫外線の影響により色調の変化や樹脂の劣化を招く。このため、耐候性を向上させることを目的として、化粧シート中に紫外線吸収剤を添加した化粧シートが提案されている。【０００４】
紫外線吸収剤としては、ベンゾフェノン系紫外線吸収剤及びベンゾトリアゾール系紫外線吸収剤が使用されてきたが、これらは性能的に必ずしも満足し得るものではなかった。具体的には、ベンゾフェノン系紫外線吸収剤及びベンゾトリアゾール系紫外線吸収剤により十分な耐候性を得ようとすると、紫外線吸収剤の添加量が多くなり、紫外線吸収剤がブリードしやすくなるという問題があった。また、ベンゾフェノン系紫外線吸収剤及びベンゾトリアゾール系紫外線吸収剤は経時劣化が大きく、長期にわたって耐候性を維持することが困難であった。【０００５】
近年、ベンゾフェノン系紫外線吸収剤及びベンゾトリアゾール系紫外線吸収剤の問題を解消するものとして、ヒドロキシフェニルトリアジン化合物等のトリアジン系紫外線吸収剤を用いた化粧シートが提案されている（例えは、特許文献１及び２）。
【先行技術文献】
【特許文献】
【０００６】
【特許文献１】特許第５１９６０４２号公報
【特許文献２】特許第５５４０５８９号公報
【発明の開示】
【発明が解決しようとする課題】
【０００７】
特許文献１及び２の化粧シートは、ベンゾフェノン系紫外線吸収剤及びベンゾトリアゾール系紫外線吸収剤を用いた化粧シートに比べて、ブリードアウトを抑制することができ、長期耐候性が良好なものである。
しかし、特許文献１及び２の化粧シートは、従来の化粧シートに比べるとブリードアウトの抑制及び長期耐候性の維持が良好であるものの、過酷な環境での使用においてはこれら性能を満足できない場合があり、さらなる改善が要望されている。
特に特許文献２では、化粧シートの耐候性評価試験における温度条件が５３℃以下であることから高い実曝耐候性が示されていないといえ、化粧シートの実用性能が低いおそれがあることが懸念される。また、特許文献２の化粧シートでは、表面保護層の疎水性能を向上させて長期耐候性を付与するため、シクロヘキシル（メタ）アクリレートをモノマー成分として含有するアクリル系樹脂組成物を用いている。しかし、当該モノマー成分は表面保護層に用いられる樹脂成分との相性によっては、表面保護層を硬くしてしまい化粧シートの加工性を低下させるおそれがあるため、表面保護層に用いられる樹脂成分を制限する必要があると考えられる。そのため、表面保護層において当該モノマーを含有しなくても、化粧シートに良好な長期耐候性を発現できることが望まれる。【０００８】
そこで本発明は、ブリードアウトの抑制及び長期耐候性の維持を極めて良好にし得る化粧シート及び化粧材、並びに表面保護層用樹脂組成物を提供することを課題とする。
【課題を解決するための手段】
【０００９】
上記課題を解決すべく、本発明は、以下の〈１〉〜〈３〉を提供する。
〈１〉少なくとも基材層及び表面保護層を有する化粧シートであって、
前記表面保護層において、樹脂１００質量部に対する全紫外線吸収剤の含有量が１０質量部以下であり、
前記表面保護層が次の［１］又は［２］を満たす、化粧シート。
［１］紫外線吸収剤として下記一般式（Ｉ）に示すヒドロキシフェニルトリアジン化合物と下記一般式（ＩＩ）に示すヒドロキシフェニルトリアジン化合物とを含有し、
下記一般式（Ｉ）に示すヒドロキシフェニルトリアジン化合物の含有量と下記一般式（ＩＩ）に示すヒドロキシフェニルトリアジン化合物の含有量との合計１００質量％に対する、下記一般式（ＩＩ）に示すヒドロキシフェニルトリアジン化合物の含有量が５０質量％以下である。
［２］紫外線吸収剤として下記一般式（Ｉ）に示すヒドロキシフェニルトリアジン化合物と下記一般式（ＩＩＩ）に示すヒドロキシフェニルトリアジン化合物とを含有する。【００１０】
【化１】
0006969704.tif 000002
【化２】
0006969704.tif 000003
【化３】
0006969704.tif 000004
【００１１】
〈２〉被着材と上記［１］に記載の化粧シートとを有する化粧材。
〈３〉硬化性樹脂組成物と、上記一般式（Ｉ）に示すヒドロキシフェニルトリアジン化合物と、上記一般式（ＩＩ）又は上記一般式（ＩＩＩ）に示すヒドロキシフェニルトリアジン化合物とを含む、表面保護層用樹脂組成物であり、
上記表面保護層用樹脂組成物における樹脂１００質量部に対する全紫外線吸収剤の含有量が１０質量部以下であり、
上記［１］又は［２］を満たす、表面保護層用樹脂組成物。
【発明の効果】
【００１２】
本発明によれば、ブリードアウトの抑制及び長期耐候性の維持を極めて良好にし得る化粧シート及び化粧材、並びに表面保護層用樹脂組成物を提供することができる。
【図面の簡単な説明】
【００１３】
【図１】本発明の化粧シートの一実施形態を示す断面図である。
【発明を実施するための形態】
【００１４】
［化粧シート］
本発明の化粧シートは、少なくとも基材層及び表面保護層を有する化粧シートであって、表面保護層において、樹脂１００質量部に対する全紫外線吸収剤の含有量が１０質量部以下であり、表面保護層が次の［１］又は［２］を満たすものである。
［１］紫外線吸収剤として上記一般式（Ｉ）に示すヒドロキシフェニルトリアジン化合物と上記一般式（ＩＩ）に示すヒドロキシフェニルトリアジン化合物とを含有し、
上記一般式（Ｉ）に示すヒドロキシフェニルトリアジン化合物の含有量と上記一般式（ＩＩ）に示すヒドロキシフェニルトリアジン化合物の含有量との合計１００質量％に対する、上記一般式（ＩＩ）に示すヒドロキシフェニルトリアジン化合物の含有量が５０質量％以下である。
［２］紫外線吸収剤として上記一般式（Ｉ）に示すヒドロキシフェニルトリアジン化合物と上記一般式（ＩＩＩ）に示すヒドロキシフェニルトリアジン化合物とを含有する。
【００１５】
図１は、本発明の化粧シート１００の代表的な一実施の形態を示す断面図である。
図１の化粧シート１００は、基材層５０上に表面保護層１０を有している。また、図１の化粧シート１００は、基材層５０と表面保護層１０との間に、装飾層４０、透明性樹脂層３０及びプライマー層２０を有している。
【００１６】
本発明の化粧シートは、基材層上に表面保護層を備える基本構成を有する限りは、用途、要求性能等に応じて、様々な積層構成の形態を選択し得る。例えば、図１に示す実施形態では、化粧シート１００は下記（１）の積層構成であるが、その他の積層構成の具体的として下記（２）〜（７）が挙げられる。なお、下記（１）〜（７）において、「／」は各層の界面を意味している。また、各層の実施形態は後述する。
（１）基材層５０／装飾層４０／透明性樹脂層３０／プライマー層２０／表面保護層１０
（２）基材層５０／表面保護層１０
（３）基材層５０／プライマー層２０／表面保護層１０
（４）基材層５０／透明性樹脂層３０／表面保護層１０
（５）基材層５０／装飾層４０／表面保護層１０
（６）基材層５０／透明性樹脂層３０／装飾層４０／表面保護層１０
（７）基材層５０／透明性樹脂層３０／装飾層４０／プライマー層２０／表面保護層１０
なお、上記（１）〜（７）において、基材層と表面保護との間に接着剤層（後述する接着剤層Ａ）を介在させることもできる。また、基材層及び透明性樹脂層等の表面に、後述するエンボス加工等により、木目導管溝、砂目、梨地、ヘアライン、皮絞（カワシボ）等の凹凸形状を賦形することもできる。
【００１７】
＜紫外線吸収剤＞
本発明において、上記一般式（Ｉ）、上記一般式（ＩＩ）、及び上記一般式（ＩＩＩ）に示すヒドロキシフェニルトリアジン化合物は紫外線吸収剤として用いられる。
上記化粧シートは、少なくとも表面保護層に、上記一般式（Ｉ）に示すヒドロキシフェニルトリアジン化合物と、上記一般式（ＩＩ）又は上記一般式（ＩＩＩ）に示すヒドロキシフェニルトリアジン化合物とを含む。
化粧シートの表面保護層が、上記一般式（Ｉ）に示すヒドロキシフェニルトリアジン化合物と、上記一般式（ＩＩ）又は上記一般式（ＩＩＩ）に示すヒドロキシフェニルトリアジン化合物とを含まない場合、長期耐候性の維持を極めて良好なものとすることができない。より優れたブリードアウトの抑制及び長期耐候性を発現しやすい観点から、表面保護層は、上記一般式（Ｉ）に示すヒドロキシフェニルトリアジン化合物と上記一般式（ＩＩＩ）に示すヒドロキシフェニルトリアジン化合物との組合せを含むことがより好ましい。
なお、本発明の効果を損なわない限りにおいて、上記一般式（Ｉ）、上記一般式（ＩＩ）及び上記一般式（ＩＩＩ）に示す３種類のヒドロキシフェニルトリアジン化合物を併用することもできるが、上述の２種類の化合物の組み合わせを超えるブリードアウト抑制及び長期耐候性の効果は得られにくい。
【００１８】
化粧シートは、基材層と表面保護層との間に、装飾層、透明性樹脂層及びプライマー層から選ばれる一以上の層を有していてもよい。
また、基材層、透明性樹脂層及びプライマー層の少なくともいずれかの層には、上記一般式（Ｉ）〜（ＩＩＩ）に示すヒドロキシフェニルトリアジン化合物の少なくとも何れかが含まれていてもよい。
基材層、透明性樹脂層及びプライマー層の少なくとも何れか、並びに、表面保護層に、上記一般式（Ｉ）に示すヒドロキシフェニルトリアジン化合物と、上記一般式（ＩＩ）又は上記一般式（ＩＩＩ）に示すヒドロキシフェニルトリアジン化合物とを含む構成とすることにより、化粧シート全体の長期耐候性を良好にしやすくできる。また、化粧シートが当該構成を有する実施形態の場合、表面保護層への上記一般式（Ｉ）に示すヒドロキシフェニルトリアジン化合物と、上記一般式（ＩＩ）又は上記一般式（ＩＩＩ）に示すヒドロキシフェニルトリアジン化合物との添加量を少なくしても、化粧シート全体の長期耐候性を良好にしやすくできる。
【００１９】
表面保護層において、上記一般式（Ｉ）に示すヒドロキシフェニルトリアジン化合物の含有量と上記一般式（ＩＩ）に示すヒドロキシフェニルトリアジン化合物の含有量との合計１００質量％に対する、上記一般式（ＩＩ）に示すヒドロキシフェニルトリアジン化合物の含有量は５０質量％以下である。一般式（ＩＩ）に示すヒドロキシフェニルトリアジン化合物の該含有量が５０質量％を超えると、ブリードアウトの抑制に劣り、長期耐候性を実現することが困難となる。
上記一般式（Ｉ）及び上記一般式（ＩＩ）に示すヒドロキシフェニルトリアジン化合物の含有量の合計１００質量％に対する、上記一般式（ＩＩ）に示すヒドロキシフェニルトリアジン化合物の含有量は、ブリードアウトの抑制及び長期耐候性をより容易に高めることができる観点から、４５質量％以下であることが好ましく、４０質量％以下であることがより好ましい。また、上記一般式（ＩＩ）に示すヒドロキシフェニルトリアジン化合物の該含有量の下限値は、長期耐候性を発現することができれば特に制限はないが、極めて良好な長期耐候性を発現しやすい観点から、１質量％以上が好ましく、５質量％以上がより好ましく、１０質量％以上がさらに好ましい。
【００２０】
また表面保護層における、上記一般式（Ｉ）に示すヒドロキシフェニルトリアジン化合物の含有量と上記一般式（ＩＩＩ）に示すヒドロキシフェニルトリアジン化合物の含有量との合計１００質量％に対する、上記一般式（ＩＩＩ）に示すヒドロキシフェニルトリアジン化合物の含有量については、ブリードアウトの抑制及び長期耐候性を発現することができれば特に制限はないが、長期耐候性をより容易に高めることができる観点から、９５質量％以下であることが好ましく、９０質量％以下であることがより好ましい。また、上記一般式（ＩＩＩ）に示すヒドロキシフェニルトリアジン化合物の該含有量の下限値は、ブリードアウトの抑制及び長期耐候性を発現することができれば特に制限はないが、長期耐候性を発現しやすい観点から、１質量％以上が好ましく、５質量％以上がより好ましく、１０質量％以上がさらに好ましい。
【００２１】
基材層、透明性樹脂層及びプライマー層の少なくともいずれかの層に上記一般式（Ｉ）に示すヒドロキシフェニルトリアジン化合物と、上記一般式（ＩＩ）又は上記一般式（ＩＩＩ）に示すヒドロキシフェニルトリアジン化合物とを含有する場合、これらヒドロキシフェニルトリアジン化合物の含有量（以下、「該化合物の合計含有量」ということがある）は、該化合物を添加する層の厚み、及び、該化合物を添加する層の数によって異なるため一概には言えないが、例えば下記（１）〜（３）の含有量が例示できる。
【００２２】
（１）プライマー層が上記一般式（Ｉ）に示すヒドロキシフェニルトリアジン化合物と上記一般式（ＩＩ）又は上記一般式（ＩＩＩ）に示すヒドロキシフェニルトリアジン化合物及びバインダー樹脂を含む場合、該化合物の合計含有量は、プライマー層のバインダー樹脂１００質量部に対して０．１〜３０質量部が好ましく、１〜２５質量部がより好ましく、３〜２０質量部がさらに好ましい。
（２）透明性樹脂層が上記一般式（Ｉ）に示すヒドロキシフェニルトリアジン化合物と上記一般式（ＩＩ）又は上記一般式（ＩＩＩ）に示すヒドロキシフェニルトリアジン化合物及びバインダー樹脂を含む場合、該化合物の合計含有量は、透明性樹脂層のバインダー樹脂１００質量部に対して０．５〜４０質量部が好ましく、１〜３０質量部がより好ましく、５〜２５質量部がさらに好ましい。
（３）基材層が上記一般式（Ｉ）に示すヒドロキシフェニルトリアジン化合物と上記一般式（ＩＩ）又は上記一般式（ＩＩＩ）に示すヒドロキシフェニルトリアジン化合物及びバインダー樹脂を含む場合、該化合物の合計含有量は、基材層のバインダー樹脂１００質量部に対して０．１〜５質量部が好ましく、０．２〜３質量部がより好ましく、０．３〜２質量部がさらに好ましい。
【００２３】
本発明の化粧シートは、本発明の効果を阻害しない範囲で、上記一般式（Ｉ）、上記一般式（ＩＩ）及び上記一般式（ＩＩＩ）に示すヒドロキシフェニルトリアジン化合物以外の紫外線吸収剤を含有していてもよい。
本発明の化粧シート全体に含まれる全紫外線吸収剤に対する、上記一般式（Ｉ）及び上記一般式（ＩＩ）に示すヒドロキシフェニルトリアジン化合物の含有割合の合計、並びに、上記一般式（Ｉ）及び上記一般式（ＩＩＩ）に示すヒドロキシフェニルトリアジン化合物の含有割合の合計はそれぞれ、５０質量％以上であることが好ましく、７０質量％以上であることがより好ましく、８０質量％以上であることがさらに好ましい。
【００２４】
また、表面保護層において、樹脂１００質量部に対する全紫外線吸収剤の含有量は１０質量部以下である。該含有量が１０質量部を超えるとブリードアウトの抑制に劣り、長期耐候性を実現することが困難となる。
表面保護層における樹脂１００質量部に対する全紫外線吸収剤の含有量は、ブリードアウトの抑制及び長期耐候性をより高める観点から、９質量部以下が好ましく、８質量部以下がより好ましく、７質量部以下がさらに好ましい。また、表面保護層における樹脂１００質量部に対する全紫外線吸収剤の含有量の下限値は、長期耐候性を発現することができれば特に制限はないが、極めて良好な長期耐候性を発現しやすい観点から、０．０１質量部以上が好ましく、０．１質量部以上がより好ましく、０．５質量部以上がさらに好ましい。
なお、表面保護層における上記「全紫外線吸収剤」とは、上記一般式（Ｉ）、上記一般式（ＩＩ）及び上記一般式（ＩＩＩ）に示すヒドロキシフェニルトリアジン化合物を含む、表面保護層に含有される全ての紫外線吸収剤を示す。
【００２５】
＜基材層＞
基材層としては、各種の紙類、プラスチック、金属、織布、不織布、木材及び窯業系素材等からなるフィルム、シート及び板が挙げられる。
通常、所定厚みを持つ平面状の基材層は、厚みの薄い順にフィルム、シート、板と区別して呼称されるが、本発明においては厚みの相違を区別する必要性は特にないため、本明細書中に於いては、これら呼称は適宜相互に置き換えても特に本質的相違は無いものとして取り扱う。また、これら呼称の相違（厚みの相違）によって、本発明の特許請求の範囲の解釈に相違を生じるものでもない。なお、本明細書において、プラスチックフィルムとは、プラスチック製のフィルム、シート及び板を包括したものとする。
基材層の中では、化粧シート全体としての取り扱い性を良好にすることができるプラスチックフィルムが好ましい。なお、プラスチックは一般的に耐候性が十分ではないが、化粧シート中に上記一般式（Ｉ）に示すヒドロキシフェニルトリアジン化合物と上記一般式（ＩＩ）又は上記一般式（ＩＩＩ）に示すヒドロキシフェニルトリアジン化合物とを含むことにより、基材層としてのプラスチックフィルムの耐候性を良好にすることができる。
【００２６】
プラスチックを構成する樹脂の具体例としては、ポリエチレン、ポリプロピレン等のオレフィン系樹脂、塩化ビニル樹脂、塩化ビニリデン樹脂、ポリビニルアルコール、エチレン−ビニルアルコール共重合体等のビニル系樹脂、ポリエチレンテレフタレート、ポリブチレンテレフタレート等のポリエステル、ポリメタクリル酸メチル、ポリアクリル酸メチル、ポリメタクリル酸エチル等のアクリル樹脂、ポリスチレン、アクリロニトリル−ブタジエン−スチレン共重合体（ＡＢＳ樹脂）、三酢酸セルロース、ポリカーボネート等が挙げられる。
これらの中でも、耐候性、耐水性、印刷適性、成形加工適性及び価格等の観点からオレフィン系樹脂、塩化ビニル樹脂、ポリエステル及びアクリル樹脂から選ばれる１種以上が好ましい。
また、ポリプロピレン系樹脂及びポリ塩化ビニル樹脂は、化粧シートの透湿度を所定の範囲内としやすくなるため、施工適性とともに長期密着性を向上させやすい点で好適である。
【００２７】
また、これらの中でもオレフィン系樹脂は、本発明の効果をより発揮しやすい点で好適である。上記一般式（Ｉ）に示すヒドロキシフェニルトリアジン化合物はブリードアウトしにくい性質を有する。そのため、この性質を活かしつつ分光吸収スペクトルがそれぞれ異なる上記一般式（Ｉ）に示すヒドロキシフェニルトリアジン化合物と上記一般式（ＩＩ）又は上記一般式（ＩＩＩ）に示すヒドロキシフェニルトリアジン化合物とを併用することにより、オレフィン系樹脂の劣化に寄与する波長領域の紫外線を吸収しやすくして、長期耐候性を維持することができる。
【００２８】
ポリプロピレン系樹脂としては、プロピレンの単独重合体、すなわちポリプロピレンであってもよいし、プロピレンと、プロピレンと共重合可能な他のコモノマー（例えば、エチレン、１−ブテン、１−ヘキセン、１−オクテン等のα−オレフィン；酢酸ビニル、ビニルアルコール等）との共重合体であってもよい。これらのポリプロピレンは１種単独で使用してもよいし、２種以上を併用してもよい。
【００２９】
プロピレンの単独重合体（ポリプロピレン）を用いる場合、結晶化度の調節により透湿度を調整することができる。一般的には、結晶化度を高くするほどポリプロピレン系樹脂の透湿度は低下する傾向となる。基材の厚みが４０μｍ以上２００μｍ以下程度である場合、結晶化度は好ましくは３０％以上、より好ましくは４０％以上、上限として好ましくは８０％以下、より好ましくは７０％以下である。
また、プロピレンの単独重合体（ポリプロピレン）を用いる場合、アイソタクチックポリプロピレンとアタクチックポリプロピレンとの質量比の調節により基材の透湿度を調整することもできる。一般的には、ポリプロピレン中のアタクチックポリプロピレンの割合が１００質量％の場合に比べて、アイソタクチックポリプロピレンを添加することで基材の透湿度を低下させることができる。この場合、アタクチックポリプロピレンとアイソタクチックポリプロピレンとの質量比は、透湿度の調整のしやすさを考慮すると、好ましくは０／１００〜２０／８０である。
【００３０】
また、塩化ビニル樹脂としては、塩化ビニルモノマーの単独重合体、すなわちポリ塩化ビニル、又は塩化ビニルモノマーと、当該塩化ビニルモノマーと共重合可能なモノマーとを共重合して得られる共重合体も用いることができる。
塩化ビニルモノマーと共重合可能なモノマーとしては、酢酸ビニル、プロピオン酸ビニル等のビニルエステル類；メチルアクリレートやブチルアクリレート等のアクリル酸エステル類；メチルメタクリレートやエチルメタクリレート等のメタクリル酸エステル類；ブチルマレートやジエチルマレート等のマレイン酸エステル類；ジブチルフマレートやジエチルフマレート等のフマル酸エステル類；ビニルメチルエーテル、ビニルブチルエーテル及びビニルオクチルエーテル等のビニルエーテル類；アクリロニトリルやメタクリロニトリル等のシアン化ビニル類；エチレン、プロピレン、ブチレン、スチレン等のオレフィン類；イソプレン、ブタジエン等のジエン類；塩化ビニリデン、臭化ビニル等の塩化ビニル以外のハロゲン化ビニリデン、ハロゲン化ビニル類；ジアリルフタレート等のフタル酸アリル類、等が挙げられる。これらのモノマーは、単独で、又は複数種を組み合わせて用いてもよい。
【００３１】
塩化ビニル樹脂の平均重合度は、透湿度を所定の範囲内としやすく、施工適性とともに長期密着性を向上させる観点から、５００〜４０００が好ましく、７００〜３９００がより好ましく、１０００〜３８００が更に好ましい。平均重合度が上記範囲内であると、優れた機械的強度及び成形性も得られる。なお、本明細書において、平均重合度は、ＪＩＳ  Ｋ６７２１に準拠して測定される平均重合度である。
【００３２】
本実施形態において、塩化ビニル樹脂を用いる場合、透湿度を所定の範囲内としやすく、施工適性とともに長期密着性を向上させる観点から、また加工性を向上させる観点から、可塑剤を添加することが好ましい。
可塑剤としては、塩化ビニル樹脂と相溶性を有するものであれば特に制限はなく、例えば、フタル酸ジブチル（ＤＢＰ）、フタル酸ジオクチル（ＤＯＰ）、フタル酸ジイソノニル（ＤＩＮＰ）、フタル酸ジイソデシル（ＤＩＤＰ）、フタル酸ジウンデシル（ＤＵＰ）等のフタル酸系可塑剤；アジピン酸ジブチル等のアジピン酸系可塑剤；リン酸トリブチル、リン酸トリクレジル、リン酸トリフェニル等のリン酸系可塑剤；トリメリット酸トリブチル、トリメリット酸トリオクチル等のトリメリット酸系可塑剤；アジピン酸系ポリエステルなど公知の各種ポリエステル系可塑剤；アセチルトリブチルシトレート、アセチルトリオクチルシトレート等のクエン酸エステル類；等が挙げられる。中でも、透湿度を上記範囲内としやすく、施工適性とともに長期密着性を向上させる観点から、また加工性を向上させる観点から、フタル酸系可塑剤、アジピン酸系可塑剤、ポリエステル系可塑剤が好ましく、フタル酸系可塑剤、ポリエステル系可塑がより好ましい。また、これらの可塑剤は、単独で、又は複数種を組み合わせて用いてもよい。
【００３３】
可塑剤の含有量としては、所望の透湿度に応じて適宜調整して用いればよい。一概にいえないが、通常、可塑剤の添加剤を増加させるとともに、塩化ビニル樹脂の透湿度は増加する傾向にある。この点を考慮して、可塑剤の含有量は、塩化ビニル樹脂１００質量部に対して、好ましくは１５質量部以上、より好ましくは２０質量部以上、更に好ましくは２５質量部以上であり、上限として好ましくは５０質量部以下、より好ましくは４５質量部以下、更に好ましくは３５質量部以下である。
可塑剤の含有量を上記範囲内とすることで、透湿度を所望の範囲に調整しやすくなり、施工適性とともに長期密着性を向上させることができる。また、可塑剤の含有量を２０質量部以上とすることで、塩化ビニル樹脂を柔軟とし、加工性を向上させることができ、一方、５０質量部以下であると可塑剤のブリードアウトを抑制し、安定して透湿度を所望の範囲に調整しやすくなり、施工適性とともに長期密着性を向上させることができる。
【００３４】
特に、透湿度を所望の範囲に調整しやすくなり、施工適性とともに長期密着性を向上させる観点から、例えばフタル酸エステル系可塑剤を用いる場合、その含有量は、塩化ビニル樹脂１００質量部に対して、好ましくは２５質量部以上、より好ましくは３０質量部以上、更に好ましくは３５質量部以上であり、上限として好ましくは５０質量部以下、より好ましくは４５質量部以下、更に好ましくは４０質量部以下である。また、ポリエステル系可塑剤を用いる場合、その含有量は、塩化ビニル樹脂１００質量部に対して、好ましくは１５質量部以上、より好ましくは１８質量部以上、更に好ましくは２０質量部以上であり、上限として好ましくは３５質量部以下、より好ましくは３０質量部以下、更に好ましくは２５質量部以下である。
【００３５】
透湿度を所定の範囲とするためには、ポリプロピレン系樹脂及びポリ塩化ビニル樹脂から選ばれる樹脂のみから基材を構成することが好ましいが、他の樹脂を含有してもよい。他の樹脂としては、ポリエチレン（低密度、中密度、高密度）、ポリメチルペンテン、ポリブテン、エチレン−酢酸ビニル共重合体、エチレン−アクリル酸共重合体等のポリオレフィンを含む樹脂が好ましく、ポリエチレン（低密度、中密度、高密度）がより好ましい。
【００３６】
基材層は無色透明であってもよいし、意匠性の観点から着色されていてもよい。
基材層を着色する場合、基材層中には、染料及び顔料等の着色剤を添加することができる。これら着色剤の中では、退色を抑制しやすい顔料が好ましい。
顔料としては、亜鉛華、鉛白、リトポン、二酸化チタン（チタン白）、沈降性硫酸バリウムおよびバライト等の白色顔料；カーボンブラック、アオメチンアゾ系黒顔料、ペリレン系黒顔料等の黒色顔料；鉛丹、酸化鉄赤、キナクリドンレッド、ポリアゾレッド等の赤色顔料；黄鉛、亜鉛黄（亜鉛黄１種、亜鉛黄２種）、イソインドリノンイエロー、ニッケル−アゾ錯体等の黄色顔料；ウルトラマリン青、プロシア青（フェロシアン化鉄カリ）等の青色顔料；等が挙げられる。
【００３７】
基材層の厚みは特に制限はないが、基材層がプラスチックフィルムの場合、２０〜３２００μｍが好ましく、４０〜２００μｍがより好ましく、４０〜１６０μｍがさらに好ましく、４０〜１００μｍがよりさらに好ましい。基材層が紙類の場合、坪量は、通常２０〜１５０ｇ／ｍ２が好ましく、３０〜１００ｇ／ｍ２がより好ましい。
【００３８】
基材層の形状は平板状のものに限られず、立体形状等の特殊形状であってもよい。
基材層は、化粧シートの他の層や被着材との密着性を高めるために、基材層の片面又は両面に、酸化法、凹凸化法等の物理的表面処理、又は化学的表面処理等の表面処理を施したり、プライマー層を形成したりしてもよい。
【００３９】
＜表面保護層＞
表面保護層は、化粧シートの耐擦傷性を良好にする観点から、硬化性樹脂組成物の硬化物を含むことが好ましい。硬化性樹脂組成物の硬化物は表面保護層に含まれる樹脂成分となる。また、表面保護層は樹脂成分以外の成分（例えば、上記一般式（Ｉ）〜（ＩＩＩ）に示すヒドロキシフェニルトリアジン化合物）を含み、硬化性樹脂組成物の硬化物はバインダー樹脂としての役割を有する。
表面保護層を構成する全樹脂成分に対して、硬化性樹脂組成物の硬化物の割合は７０質量％以上であることが好ましく、９０質量％以上であることがより好ましく、９５質量％以上であることがさらに好ましく、１００質量％であることがよりさらに好ましい。
【００４０】
表面保護層を形成する表面保護層用樹脂組成物としては、上記硬化性樹脂組成物、及び、上記一般式（Ｉ）に示すヒドロキシフェニルトリアジン化合物と上記一般式（ＩＩ）又は上記一般式（ＩＩＩ）に示すヒドロキシフェニルトリアジン化合物とを前述の含有割合で含む樹脂組成物を用いることができる。
すなわち、上記表面保護層用樹脂組成物は、上記硬化性樹脂組成物と、上記一般式（Ｉ）に示すヒドロキシフェニルトリアジン化合物と、上記一般式（ＩＩ）又は上記一般式（ＩＩＩ）に示すヒドロキシフェニルトリアジン化合物とを含み、
表面保護層用樹脂組成物における樹脂１００質量部に対する全紫外線吸収剤の含有量が１０質量部以下であり、
次の［１］又は［２］を満たすことが好ましい。
［１］紫外線吸収剤として上記一般式（Ｉ）に示すヒドロキシフェニルトリアジン化合物と上記一般式（ＩＩ）に示すヒドロキシフェニルトリアジン化合物とを含有し、
上記一般式（Ｉ）に示すヒドロキシフェニルトリアジン化合物の含有量と上記一般式（ＩＩ）に示すヒドロキシフェニルトリアジン化合物の含有量との合計１００質量％に対する、上記一般式（ＩＩ）に示すヒドロキシフェニルトリアジン化合物の含有量が５０質量％以下である。
［２］紫外線吸収剤として上記一般式（Ｉ）に示すヒドロキシフェニルトリアジン化合物と上記一般式（ＩＩＩ）に示すヒドロキシフェニルトリアジン化合物とを含有する。
【００４１】
なお、表面保護層用樹脂組成物における樹脂１００質量部に対する全紫外線吸収剤の含有量の好ましい態様は、前述の表面保護層における樹脂１００質量部に対する全紫外線吸収剤の含有量の好ましい態様と同様である。また、表面保護層用樹脂組成物における上記［１］及び［２］の一般式（Ｉ）に示すヒドロキシフェニルトリアジン化合物の含有量と一般式（ＩＩ）又は一般式（ＩＩＩ）に示すヒドロキシフェニルトリアジン化合物の含有量との割合の好ましい態様についても、前述の表面保護層における一般式（Ｉ）に示すヒドロキシフェニルトリアジン化合物の含有量と一般式（ＩＩ）又は一般式（ＩＩＩ）に示すヒドロキシフェニルトリアジン化合物の含有量との割合の好ましい態様と同様である。さらに、表面保護層用樹脂組成物に含まれ得るその他の添加剤は、後述する表面保護層に含み得るその他の添加剤と同様である。
上記表面保護層用樹脂組成物を用いることにより、化粧シートを苛酷な環境で使用したとしても、紫外線吸収剤のブリードアウト抑制及び長期耐候性の維持を極めて良好に発現し得る。
【００４２】
上記硬化性樹脂組成物としては、熱硬化性樹脂を含む熱硬化性樹脂組成物、電離放射線硬化性樹脂を含む電離放射線硬化性樹脂組成物、及びこれらの混合物が挙げられる。中でも、表面保護層の架橋密度を高め、耐擦傷性等の表面特性を向上させる観点から、電離放射線硬化性樹脂組成物が好ましい。また無溶媒で塗布することができ、取り扱いが容易との観点から、電離放射線硬化性樹脂組成物の中でも電子線硬化性樹脂組成物がより好ましい。
また、上記硬化性樹脂組成物には、モノマー成分としてシクロヘキシル（メタ）アクリレートを含有しないことが好ましい。言い換えると、表面保護層は、シクロヘキシル（メタ）アクリレートの硬化物を含有しないことが好ましい。上記硬化性樹脂組成物がシクロヘキシル（メタ）アクリレートをモノマー成分として含有する場合、表面保護層が硬くなり化粧シートの加工性が低下するおそれがあり、該化粧シートを有する化粧材の使用に不都合が生じる場合があることが考えられる。
【００４３】
熱硬化性樹脂組成物は、少なくとも熱硬化性樹脂を含む組成物であり、加熱により、硬化する樹脂組成物である。熱硬化性樹脂としては、アクリル樹脂、ウレタン樹脂、フェノール樹脂、尿素メラミン樹脂、エポキシ樹脂、不飽和ポリエステル樹脂、シリコーン樹脂等が挙げられる。熱硬化性樹脂組成物には、これら硬化性樹脂に、必要に応じて硬化剤が添加される。
【００４４】
電離放射線硬化性樹脂組成物は、電離放射線硬化性官能基を有する化合物（以下、「電離放射線硬化性化合物」ともいう）を含む組成物である。電離放射線硬化性官能基としは、電離放射線の照射によって架橋硬化する基であり、（メタ）アクリロイル基、ビニル基、アリル基などのエチレン性二重結合を有する官能基などが好ましく挙げられる。なお、本明細書において、（メタ）アクリロイル基とは、アクリロイル基又はメタクロイル基を示す。また、本明細書において、（メタ）アクリレートとは、アクリレート又はメタクリレートを示す。
また、電離放射線とは、電磁波又は荷電粒子線のうち、分子を重合あるいは架橋し得るエネルギー量子を有するものを意味し、通常、紫外線（ＵＶ）又は電子線（ＥＢ）が用いられるが、その他、Ｘ線、γ線などの電磁波、α線、イオン線などの荷電粒子線も含まれる。
電離放射線硬化性化合物は、具体的には、従来電離放射線硬化性樹脂として慣用されている重合性モノマー、重合性オリゴマーの中から適宜選択して用いることができる。
【００４５】
重合性モノマーとしては、分子中にラジカル重合性不飽和基を持つ（メタ）アクリレート系モノマーが好ましく、中でも多官能性（メタ）アクリレートモノマーが好ましい。ここで「（メタ）アクリレート」とは「アクリレート又はメタクリレート」を意味する。
多官能性（メタ）アクリレートモノマーとしては、分子中に２つ以上の電離放射線硬化性官能基を有し、かつ該官能基として少なくとも（メタ）アクリロイル基を有する（メタ）アクリレートモノマーが挙げられる。
加工特性と耐擦傷性及び耐候性を向上させる観点から、多官能性（メタ）アクリレートモノマーの官能基数は２以上８以下が好ましく、２以上６以下がより好ましく、２以上４以下がさらに好ましく、２以上３以下がよりさらに好ましい。これらの多官能性（メタ）アクリレートは、単独で、又は複数種を組み合わせて用いてもよい。
【００４６】
重合性オリゴマーとしては、例えば、分子中に２つ以上の電離放射線硬化性官能基を有し、かつ該官能基として少なくとも（メタ）アクリロイル基を有する（メタ）アクリレートオリゴマーが挙げられる。例えば、ウレタン（メタ）アクリレートオリゴマー、エポキシ（メタ）アクリレートオリゴマー、ポリエステル（メタ）アクリレートオリゴマー、ポリエーテル（メタ）アクリレートオリゴマー、ポリカーボネート（メタ）アクリレートオリゴマー、アクリル（メタ）アクリレートオリゴマー等が挙げられる。
さらに、重合性オリゴマーとしては、他にポリブタジエンオリゴマーの側鎖に（メタ）アクリレート基をもつ疎水性の高いポリブタジエン（メタ）アクリレート系オリゴマー、主鎖にポリシロキサン結合をもつシリコーン（メタ）アクリレート系オリゴマー、小さな分子内に多くの反応性基をもつアミノプラスト樹脂を変性したアミノプラスト樹脂（メタ）アクリレート系オリゴマー、あるいはノボラック型エポキシ樹脂、ビスフェノール型エポキシ樹脂、脂肪族ビニルエーテル、芳香族ビニルエーテル等の分子中にカチオン重合性官能基を有するオリゴマー等がある。
【００４７】
これらの重合性オリゴマーは、単独で、又は複数種を組み合わせて用いてもよい。加工特性と耐擦傷性及び耐候性を向上させる観点からは、ウレタン（メタ）アクリレートオリゴマー、エポキシ（メタ）アクリレートオリゴマー、ポリエステル（メタ）アクリレートオリゴマー、ポリエーテル（メタ）アクリレートオリゴマー、ポリカーボネート（メタ）アクリレートオリゴマー、及びアクリル（メタ）アクリレートオリゴマーから選ばれる１種以上が好ましく、ウレタン（メタ）アクリレートオリゴマー及びポリカーボネート（メタ）アクリレートオリゴマーから選ばれる１種以上がより好ましく、ウレタン（メタ）アクリレートオリゴマーがさらに好ましい。すなわち、表面保護層は、ウレタン（メタ）アクリレートオリゴマーの硬化物を含むことが好ましい。また、表面保護層に含まれる樹脂成分の全量に対するウレタン（メタ）アクリレートオリゴマーの硬化物の割合は、６０質量％以上であることが好ましく、８０質量％以上であることがより好ましく、９０質量％以上であることがさらに好ましく、１００質量％であることがよりさらに好ましい。  
ウレタン（メタ）アクリレートオリゴマーは、例えば、ポリオール及び有機ジイソシアネートとヒドロキシ（メタ）アクリレートとの反応によって得られる。
ウレタン（メタ）アクリレートオリゴマーは、強靭性及び柔軟性の観点から、原料であるポリオールに由来するアルキレン基の炭素数が１〜６であることが好ましく、２〜４であることがより好ましい。
【００４８】
これらの重合性オリゴマーの官能基数は、加工特性と耐擦傷性及び耐候性を向上させる観点から、２以上８以下のものが好ましく、上限としては、６以下がより好ましく、４以下がさらに好ましく、３以下がよりさらに好ましい。
また、これらの重合性オリゴマーの重量平均分子量は、加工特性と耐擦傷性及び耐候性を向上させる観点から、２，５００以上７，５００以下が好ましく、３，０００以上７，０００以下がより好ましく、３，５００以上６，０００以下がさらに好ましい。本明細書において、重量平均分子量は、ＧＰＣ分析によって測定され、かつ標準ポリスチレンで換算された平均分子量である。
【００４９】
電離放射線硬化性樹脂組成物中には、電離放射線硬化性樹脂組成物の粘度を低下させる等の目的で、単官能性（メタ）アクリレートを併用することができる。これらの単官能性（メタ）アクリレートは、単独で、又は複数種を組み合わせて用いてもよい。
【００５０】
電離放射線硬化性化合物が紫外線硬化性化合物である場合には、組成物は、光重合開始剤や光重合促進剤等の添加剤を含むことが好ましい。
光重合開始剤としては、アセトフェノン、ベンゾフェノン、α−ヒドロキシアルキルフェノン、ミヒラーケトン、ベンゾイン、ベンジルジメチルケタール、ベンゾイルベンゾエート、α−アシルオキシムエステル、チオキサントン類等から選ばれる１種以上が挙げられる。
また、光重合促進剤は、硬化時の空気による重合阻害を軽減させ硬化速度を速めることができるものであり、例えば、ｐ−ジメチルアミノ安息香酸イソアミルエステル、ｐ−ジメチルアミノ安息香酸エチルエステル等から選ばれる１種以上が挙げられる。
【００５１】
上述したように、表面保護層は上記一般式（Ｉ）に示すヒドロキシフェニルトリアジン化合物と上記一般式（ＩＩ）又は上記一般式（ＩＩＩ）に示すヒドロキシフェニルトリアジン化合物とを含む。また、表面保護層は、酸化防止剤及び光安定剤等のその他の添加剤を含むことも好ましい。
【００５２】
表面保護層の厚みは、加工特性、耐擦傷性及び耐候性のバランスの観点から、１．５μｍ以上２０μｍ以下が好ましく、２μｍ以上１５μｍ以下がより好ましく、３μｍ以上１０μｍ以下がさらに好ましい。
【００５３】
＜プライマー層＞
化粧シートは、表面保護層の基材層側の面に接してプライマー層を有することが好ましい。プライマー層によって、基材層と表面保護層との密着性（透明性樹脂層を有する場合は、透明性樹脂層と表面保護層との密着性）が向上し、屋外暴露した際の長期的な層間密着性の確保（いわゆる耐候密着性）及び耐擦傷性を良好にしやすくできる。
【００５４】
プライマー層は、主としてバインダー樹脂から構成され、必要に応じて、紫外線吸収剤、光安定剤等の添加剤を含有してもよい。プライマー層の紫外線吸収剤は、上記一般式（Ｉ）に示すヒドロキシフェニルトリアジン化合物と上記一般式（ＩＩ）又は上記一般式（ＩＩＩ）に示すヒドロキシフェニルトリアジン化合物とであることが好ましい。
【００５５】
プライマー層のバインダー樹脂としては、ウレタン樹脂、アクリルポリオール樹脂、アクリル樹脂、エステル樹脂、アミド樹脂、ブチラール樹脂、スチレン樹脂、ウレタン−アクリル共重合体、ポリカーボネート系ウレタン−アクリル共重合体（ポリマー主鎖にカーボネート結合を有し、末端、側鎖に２個以上の水酸基を有する重合体（ポリカーボネートポリオール）由来のウレタン−アクリル共重合体）、塩化ビニル−酢酸ビニル共重合体樹脂、塩化ビニル−酢酸ビニル−アクリル共重合体樹脂、塩素化プロピレン樹脂、ニトロセルロース樹脂（硝化綿）、酢酸セルロース樹脂等の樹脂が好ましく挙げられ、これらを単独で、又は複数種を組み合わせて用いることができる。また、バインダー樹脂は、これら樹脂に、イソシアネート系硬化剤、エポキシ系硬化剤等の硬化剤を添加し、架橋硬化したものであってもよい。これらの中でも、アクリルポリオール樹脂等のポリオール系樹脂をイソシアネート系硬化剤で架橋硬化したものが好ましく、アクリルポリオール樹脂をイソシアネート系硬化剤で架橋硬化したものがより好ましい。
【００５６】
プライマー層の厚みは、１μｍ以上１０μｍ以下が好ましく、２μｍ以上８μｍ以下がより好ましく、３μｍ以上６μｍ以下がさらに好ましい。
【００５７】
なお、化粧シートは、基材層の表面保護層とは反対側に、被着材との接着性を向上することなどを目的として、裏面プライマー層を有していてもよい。
【００５８】
＜透明性樹脂層＞
化粧シートは、強度を高めるなどの観点から、基材層と表面保護層との間に透明性樹脂層を有していてもよい。化粧シートがプライマー層を有する場合、透明性樹脂層は、基材層とプライマー層との間に位置することが好ましい。また、化粧シートが装飾層を有する場合、装飾層の保護の観点から、透明性樹脂層は、装飾層と表面保護層との間に位置することが好ましい。
【００５９】
透明性樹脂層を構成する樹脂としては、ポリオレフィン系樹脂、ポリエステル樹脂、ポリカーボネート樹脂、アクリロニトリル−ブタジエン−スチレン樹脂（以下、「ＡＢＳ樹脂」とも称する。）、アクリル樹脂、塩化ビニル樹脂等が挙げられ、これらの中でも加工適性の観点からポリオレフィン系樹脂が好ましい。また、透明性樹脂層は、これら例示の樹脂を混合してもよく、さらには、これら例示の樹脂１種又は２種以上からなる層を積層したものでもよい。また、ポリプロピレン及びポリ塩化ビニル樹脂は、化粧シートの透湿度を所定の範囲内として、施工適性とともに長期密着性を向上しやすい点で好ましい。
透明性樹脂層中のポリオレフィン系樹脂の含有量は、加工適性の観点から、透明性樹脂層の全樹脂成分に対して５０質量％以上であることが好ましく、７０質量％以上であることがより好ましく、９０質量％以上であることがさらに好ましい。
【００６０】
透明性樹脂層のポリオレフィン系樹脂としては、ポリエチレン（低密度、中密度、高密度）、ポリプロピレン、ポリメチルペンテン、ポリブテン、エチレン−プロピレン共重合体、プロピレン−ブテン共重合体、エチレン−酢酸ビニル共重合体、エチレン−アクリル酸共重合体、エチレン−プロピレン−ブテン共重合体等が挙げられる。これらの中でも、ポリエチレン（低密度、中密度、高密度）、ポリプロピレン、エチレン−プロピレン共重合体、プロピレン−ブテン共重合体が好ましく、ポリプロピレンがより好ましい。
【００６１】
透湿度の観点から好ましいポリプロピレン及びポリ塩化ビニル樹脂としては、基材で例示したものと同様のものが挙げられる。
【００６２】
透明性樹脂層は、紫外線吸収剤、光安定剤、着色剤等の添加剤を含有してもよい。透明性樹脂層が紫外線吸収剤を含む場合、該紫外線吸収剤は上記一般式（Ｉ）に示すヒドロキシフェニルトリアジン化合物と上記一般式（ＩＩ）又は上記一般式（ＩＩＩ）に示すヒドロキシフェニルトリアジン化合物とであることが好ましい。
【００６３】
透明性樹脂層の厚みは、耐擦傷性、加工適正及び耐候性のバランスの観点から、２０μｍ以上１５０μｍ以下が好ましく、４０μｍ以上１２０μｍ以下がより好ましく、６０μｍ以上１００μｍ以下がさらに好ましい。
【００６４】
＜装飾層＞
化粧シートは、意匠性を向上させる観点から、化粧シートの任意の箇所に装飾層を有することが好ましい。装飾層を形成する箇所は、装飾層の耐候性を高める観点から、基材層に近い側であることが好ましい。例えば、化粧シートがプライマー層を有する場合、装飾層は、基材層とプライマー層との間に位置することが好ましい。また、化粧シートが透明性樹脂層を有する場合、装飾層は、基材層と透明性樹脂層との間に位置することが好ましい。
【００６５】
装飾層は、例えば、全面を被覆する着色層（いわゆるベタ着色層）であってもよいし、種々の模様をインキと印刷機を使用して印刷することにより形成される絵柄層であってもよい。絵柄層の絵柄（模様）としては、木材板表面の年輪や導管溝等の木目柄、大理石、花崗岩等の石板表面の石目柄、布帛表面の布目柄、皮革表面の皮シボ柄、幾何学模様、文字、図形、またこれらを組み合わせたものであってもよい。
【００６６】
装飾層に用いられるインキとしては、バインダー樹脂に顔料、染料等の着色剤、体質顔料、溶剤、安定剤、可塑剤、触媒、硬化剤、紫外線吸収剤、光安定剤等を適宜混合したものが使用される。
装飾層のバインダー樹脂としては特に制限はなく、例えば、ウレタン樹脂、アクリルポリオール、アクリル樹脂、ポリエステル、アミド樹脂、ブチラール樹脂、スチレン樹脂、ウレタン−アクリル共重合体、塩化ビニル−酢酸ビニル共重合体、塩化ビニル−酢酸ビニル−アクリル共重合体、塩素化プロピレン樹脂、ニトロセルロース樹脂、酢酸セルロース樹脂等が挙げられる。また、１液硬化型樹脂、イソシアネート化合物等の硬化剤を伴う２液硬化型樹脂など、種々のタイプの樹脂を用いることができる。
【００６７】
着色剤としては、隠蔽性及び耐候性に優れる顔料が好ましい。顔料は基材層で例示したものと同様のものを用いることができる。
着色剤の含有量は、装飾層を構成する樹脂１００質量部に対して、５質量部以上９０質量部以下が好ましく、１５質量部以上８０質量部以下がより好ましく、３０質量部以上７０質量部以下がさらに好ましい。
【００６８】
装飾層は、紫外線吸収剤、光安定剤、着色剤等の添加剤を含有してもよい。装飾層が紫外線吸収剤を含む場合、該紫外線吸収剤は上記一般式（Ｉ）に示すヒドロキシフェニルトリアジン化合物と上記一般式（ＩＩ）又は上記一般式（ＩＩＩ）に示すヒドロキシフェニルトリアジン化合物とであることが好ましい。
装飾層の厚みは、所望の絵柄に応じて適宜選択すればよいが、被着材の地色を隠蔽し、かつ意匠性を向上させる観点から、０．５μｍ以上２０μｍ以下が好ましく、１μｍ以上１０μｍ以下がより好ましく、２μｍ以上５μｍ以下がさらに好ましい。
【００６９】
＜接着剤層Ａ＞
化粧シートが透明性樹脂層を有する場合、基材層と透明性樹脂層との間には、両層の密着性を向上するために接着剤層Ａを形成することが好ましい。
なお、基材層と透明性樹脂層との間に、さらに装飾層を有する場合、接着剤層Ａと装飾層との位置関係は特に限定されない。具体的には、基材層に近い側から装飾層、接着剤層Ａ及び透明性樹脂層をこの順に有していてもよいし、基材層に近い側から接着剤層Ａ、装飾層及び透明性樹脂層をこの順に有していてもよい。
【００７０】
接着剤層Ａは、例えば、ウレタン系接着剤、アクリル系接着剤、エポキシ系接着剤、ゴム系接着剤等の汎用の接着剤から構成することができる。これら接着剤の中でも、ウレタン系接着剤が接着力の点で好ましい。
ウレタン系接着剤としては、例えば、ポリエーテルポリオール、ポリエステルポリオール、アクリルポリオール等の各種ポリオール化合物と、イソシアネート化合物等の硬化剤とを含む２液硬化型ウレタン樹脂を利用した接着剤が挙げられる。
【００７１】
接着剤層Ａの厚みは、０．１μｍ以上３０μｍ以下が好ましく、１μｍ以上１５μｍ以下がより好ましく、２μｍ以上１０μｍ以下がさらに好ましい。
【００７２】
＜化粧シートの製造方法＞
上述した装飾層、接着剤層Ａ、プライマー層及び表面保護層は、各層を形成する組成物を含む塗布液を、グラビア印刷法、バーコート法、ロールコート法、リバースロールコート法、コンマコート法等の公知の方式で塗布し、必要に応じて、乾燥、硬化することにより形成することができる。
また、透明性樹脂層は、例えば、加熱溶融押出しにより形成することができる。
【００７３】
化粧シートは、エンボス加工等で所望の凹凸形状（凹凸模様ともいう）を付与（賦形ともいう）してもよい。
エンボス加工を行う場合、例えば、化粧シートを好ましくは８０℃以上２６０℃以下、より好ましくは８５℃以上１６０℃以下、さらに好ましくは１００℃以上１４０℃以下に加熱し、化粧シートにエンボス版を押圧して、エンボス加工を行うことができる。エンボス版を押圧する箇所は、化粧シートの表面保護層側とすることが好ましい。
【００７４】
＜化粧シートの性状＞
本発明の化粧シートは、透湿度が０．７５ｇ／ｍ２・２４ｈ以上４５ｇ／ｍ２・２４ｈ以下であることが好ましい。このような透湿度を有することにより、更に施工適性、長期密着性、加工適性、及び耐候性（特に、日光中の紫外線に曝露された際の外観変化の抑制）に優れたものとなる。
具体的には、化粧シートの透湿度を上記範囲内とすることで、施工過程における初期密着強度が向上するので、施工の際に、初期密着強度が不足することにより当該化粧シートの端面が剥がれる、いわゆるスプリングバックの発生を抑制することができるため、施工効率が向上する。かかる初期密着強度の向上効果は、特に、初期接着時に湿気を必要とする、湿気硬化型且つホットメルト型ウレタン樹脂系の接着剤層を介して化粧シートを被着材に貼着した場合に顕著に奏せられる。他方、化粧シートと被着材とを接着剤層を介して化粧材とした場合、主に化粧シートと被着材との間における接着剤層の劣化を抑制することができるので、当該劣化による剥離を抑制し、長期使用しても剥離が生じない、長期密着性を向上させることとなる。すなわち、化粧シートの透湿度を上記範囲とすることで、施工過程における初期密着強度の向上による施工適性の向上とともに、長期使用しても剥離が生じない長期密着性の向上を図ることができる。かかる長期密着強度の向上効果は、特に、湿気による加水分解で劣化する性質のある、湿気硬化型且つホットメルト型ウレタン樹脂等のウレタン樹脂系の接着剤層を介して化粧シートを被着材に貼着した場合に顕著に奏せられる。
なお、透湿度を上記範囲とすることによる長期密着性の効果は、表面保護層において、樹脂１００質量部に対する全紫外線吸収剤の含有量が１０質量部以下であり、かつ、表面保護層が上記［１］又は［２］を満たすことにより得られるものである。言い換えると、表面保護層が前述した構成を具備しない場合には、透湿度が上記範囲であったとしても、紫外線の作用で基材及び接着剤層が、樹脂の分子鎖の切断や光化学反応により劣化してしまい、これが接着界面近傍の機械的強度の低下をもたらす他、化粧シートの透湿度の増加を招き、長期密着性を良好にすることはできない。
一方、表面保護層の構成を前述したように最適化したとしても、化粧シートの透湿度が４５ｇ／ｍ２・２４ｈを超える場合は、長期密着性の低下以外に、外観上の変化に関する耐候性も低下しやすい。この原因は、「化粧シートの透湿度が高くなるにしたがって、化粧シート中に含まれる紫外線吸収剤の透過性も高くなるため、紫外線吸収剤がブリードアウトしやすくなること」、及び「長期間の屋外曝露に伴い化粧シート中の紫外線吸収剤の減少量が多くなり、化粧シートの紫外線への耐久性が徐々に低下すること」が考えられる。
【００７５】
透湿度を上記範囲内とするにより得られる効果についてより具体的に説明する。まず、透湿度が０．７５ｇ／ｍ２・２４ｈ以上であると、接着剤層を介して被着材と貼付して化粧材とする際に、当該接着剤層に用いられる接着剤の硬化不良による接着不良の発生が抑制されるため、初期接着強度が向上し、施工適性が向上する。一方、透湿度が４５ｇ／ｍ２・２４ｈ以下であると、長期使用中に、大気中の水分、風雨、更には日射による紫外線の影響による基材の劣化、当該接着剤層に用いられる接着剤の加水分解による劣化を抑制することができるので、化粧シートと被着材との剥離が生じにくくなり、長期使用しても剥離が生じない長期密着性が向上する。よって、化粧シートの透湿度を上記範囲内とすることで、施工過程における高い初期密着強度による施工適性とともに、長期使用しても剥離が生じない長期密着性を同時に向上させることができる。
【００７６】
施工適性とともに長期密着性を向上させる観点から、透湿度は、１．２ｇ／ｍ２・２４ｈ以上、より好ましくは１．５ｇ／ｍ２・２４ｈ、更に好ましくは２．５ｇ／ｍ２・２４ｈ以上、より更に好ましくは４．５ｇ／ｍ２・２４ｈ以上であり、上限として好ましくは４０ｇ／ｍ２・２４ｈ以下、より好ましくは３５ｇ／ｍ２・２４ｈ以下、更に好ましくは３０ｇ／ｍ２・２４ｈ以下、より更に好ましくは２０ｇ／ｍ２・２４ｈ以下である。
透湿度の調整は、既述のように、主に基材を構成する材料の種類、樹脂性樹脂層を有する場合は樹脂層を構成する材料の種類等によって行うことができる。
【００７７】
［化粧材］
本発明の化粧材は、被着材と上記の本発明の化粧シートとを有するものであり、具体的には、被着材の装飾を要する面と、化粧シートの基材層側の面とを対向させて積層したものである。
【００７８】
＜被着材＞
被着材としては、後述する各種素材からなる平板、曲面板等の板材；後述する各種素材からなる円柱、多角柱等の立体形状物品；後述する各種素材からなるシート、フィルム等が挙げられる。
各種素材としては、杉、檜、松、ラワン等の各種木材から成る木材単板、木材合板、集成材、パーティクルボード、ＭＤＦ（中密度繊維板）等の木質繊維板等の木質部材；鉄、アルミニウム、銅、或いはこれら金属の１種以上を含む合金等の金属部材；ガラス、陶磁器等のセラミックス、石膏、セメント、ＡＬＣ（軽量気泡コンクリート）、珪酸カルシウム系等の非セラミックス窯業系材料等の窯業部材；アクリル樹脂、ポリエステル、ポリスチレン、ポリプロピレン等のポリオレフィン樹脂、ＡＢＳ（アクリロニトリル−ブタジエン−スチレン共重合体）樹脂、フェノール樹脂、塩化ビニル樹脂、セルロース樹脂、ゴム等の樹脂部材等が挙げられる。また、これらの素材は、単独で、又は複数種を組み合わせて用いることができる。
【００７９】
被着材は、上記の中から用途に応じて適宜選択すればよい。例えば、壁、天井、床等の建築物の内装又は外装用部材、窓枠、扉、手すり、幅木、廻り縁、モール等の建具乃至造作部材を用途とする場合は、木質部材、金属部材及び樹脂部材から選ばれる少なくとも一種の部材からなるものを被着材とすることが好ましい。また、玄関ドア等の外装部材、窓枠、扉等の建具を用途とする場合は、金属部材及び樹脂部材から選ばれる少なくとも一種の部材からなるものを被着材とすることが好ましい。
【００８０】
被着材の厚さは、用途及び材料に応じて適宜選択すればよく、０．１ｍｍ以上１００ｍｍ以下が好ましく、０．３ｍｍ以上５ｍｍ以下がより好ましく、０．５ｍｍ以上３ｍｍ以下が更に好ましい。
【００８１】
＜接着剤層Ｂ＞
被着材と化粧シートとは、優れた接着性を得るため、接着剤層Ｂを介して貼り合わせられることが好ましい。
【００８２】
接着剤層Ｂを構成する接着剤としては、特に限定されず、公知の接着剤を使用することができ、例えば、湿気硬化型接着剤、嫌気硬化型接着剤、乾燥硬化型接着剤、ＵＶ硬化型接着剤、感熱接着剤（例えば、ホットメルト型接着剤）、感圧接着剤等の接着剤が好ましく挙げられる。所定の透湿度を有する本実施形態の化粧シートとの相性、取り扱いやすさ等を考慮すると、湿気硬化型接着剤、感熱接着剤が好ましい。特に、感熱接着剤は、溶融した液状の接着剤層を冷却固化と同時に接着力が飽和状態まで立ち上がる点で好ましい。また、湿気硬化型接着剤は、本実施形態の化粧シートと組み合わせて用いることで、施工過程において、適度な湿気に触れることができるため接着剤層に用いられる接着剤の初期密着強度が得られやすくなり、他方、過剰な湿気に触れることがないため、加水分解に伴う劣化による密着性の低下が抑制されることから、結果としてより優れた施工適性とともに長期密着性が得られやすくなる。また、扱いやすさ等の点でも好ましい。
【００８３】
接着剤層Ｂを構成する接着剤としては、アクリル樹脂、ウレタン樹脂、塩化ビニル樹脂、酢酸ビニル樹脂、塩化ビニル−酢酸ビニル共重合体、スチレン−アクリル共重合体、ポリエステル、ポリアミド等の樹脂から選ばれる１種又は２種以上を含むものが挙げられる。さらに、接着剤層Ｂの接着剤としては、イソシアネート化合物等を硬化剤とする２液硬化型のポリウレタン系接着剤、ポリエステル系接着剤が挙げられる。
また、接着剤層には、粘着剤を用いることもできる。粘着剤としては、アクリル系、ウレタン系、シリコーン系、ゴム系等の粘着剤を適宜選択して用いることができる。
【００８４】
本実施形態において好ましく用いられる接着剤の一つである、湿気硬化型接着剤であって、樹脂系がウレタン樹脂のものは、分子末端にイソシアネート基を有するプレポリマーを必須成分とするものである。当該プレポリマーは、通常は分子両末端に各々イソシアネート基を１個以上有するポリイソシアネートプレポリマーであり、常温で固体の熱可塑性樹脂の状態にあるものである。このようなポリイソシアネートプレポリマーとしては、例えばポリオール成分として常温で結晶性の固体のポリエステルポリオールを用い、ポリイソシアネート成分に４，４−ジフェニルメタンジイソシアネート、トリレンジイソシアネートなどからなるポリイソシアネートを用いたもの等が挙げられる。
【００８５】
接着剤層Ｂの厚さは特に制限はないが、優れた接着性を得る観点から、１μｍ以上１００μｍ以下が好ましく、５μｍ以上５０μｍ以下がより好ましく、１０μｍ以上３０μｍ以下が更に好ましい。
【００８６】
＜化粧材の製造方法＞
化粧材は、化粧シートと被着材とを積層する工程を経て製造することができる。
本工程は、被着材と、本発明の化粧シートとを積層する工程であり、被着材の装飾を要する面と、化粧シートの基材層側の面とを対向させて積層する。被着材と化粧シートとの積層する方法としては、例えば、接着剤層Ｂを介して化粧シートを板状の被着材に加圧ローラーで加圧して積層するラミネート方法等が挙げられる。
【００８７】
接着剤としてホットメルト接着剤（感熱接着剤）を用いる場合、接着剤を構成する樹脂の種類にもよるが、加温温度は１６０℃以上２００℃以下が好ましく、反応性ホットメルト接着剤では１００℃以上１３０℃以下が好ましい。また、真空成形加工の場合は加熱しながら行うことが一般的であり、８０℃以上１３０℃以下が好ましく、より好ましくは９０℃以上１２０℃以下である。
【００８８】
以上のようにして得られる化粧材は、任意切断し、表面や木口部にルーター、カッター等の切削加工機を用いて溝加工、面取加工等の任意加飾を施すことができる。そして種々の用途、例えば、壁、天井、床等の建築物の内装用部材、外壁、軒天井、屋根、塀、柵等の外装用部材、窓枠、扉、扉枠、手すり、幅木、廻り縁、モール等の建具乃至造作部材の他、キッチン、家具又は家電、ＯＡ機器等のキャビネットの表面化粧板、車両の内装、外装用部材等に用いることができる。
【実施例】
【００８９】
次に、本発明を実施例により、さらに詳細に説明するが、本発明は、この例によってなんら限定されるものではない。【００９０】
１．評価及び測定方法
実施例１〜１４及び比較例１〜３で得られた化粧シートについて、下記１−１〜１−２の評価を行った。結果を表１〜３に示す。【００９１】
１−１．長期耐候性の評価
実施例１〜１４及び比較例１〜３で得られた化粧シートについて、１，２００時間放置する耐候試験を行った。耐候試験後の化粧材の外観を目視で観察し、以下の基準で評価した。なお、試験装置及び試験条件は下記のとおりである。
１：外観変化は確認されなかった。
２：極軽微な色調変化又は艶変化が確認された。
３：軽微な色調変化又は艶変化が確認された。
４：色調変化又は艶変化が確認された。
５：顕著な色調変化、顕著な艶変化、割れの少なくともいずれかが確認された。
〔試験装置〕
ダイプラ・ウィンテス社製の商品名「ダイプラ・メタルウェザー」
〔照射条件〕
照度：６５ｍＷ／ｍ２、ブラックパネル温度：６３℃、槽内湿度：５０％ＲＨ、時間：２０時間
〔結露条件〕
照度：０ｍＷ／ｍ２、槽内湿度：９８％ＲＨ、時間：４時間【００９２】
１−２．ブリードアウトの評価
実施例1〜１４及び比較例１〜３で得られた化粧シートを６０℃温水の恒温槽に１週間浸漬した後、取り出して十分に乾燥させてから外観を観察し、以下の基準で評価した。
〇：外観の変化が確認されなかった。
△：わずかな膨れや気泡、艶変化、シート成分の析出等の外観変化が確認された。
×：著しい膨れや気泡、艶変化、シート成分の析出等の外観変化が確認された。【００９３】
２．化粧シートの作製
［実施例１〜１４、比較例１〜３］
両面コロナ放電処理を施したポリプロピレン樹脂シート（厚さ：６０μｍ）を基材とし、該基材の一方の面に２液硬化型アクリル−ウレタン樹脂をバインダーとし、バインダー樹脂１００質量部に対して着色剤を３０質量部含有する印刷インキを、グラビア印刷法で塗布して木目模様の装飾層（厚さ：３μｍ）を設け、他方の面に２液硬化型ウレタン−硝化綿混合樹脂組成物を塗布して裏面プライマー層（厚さ：３μｍ）を形成した。
装飾層の上に、透明のポリウレタン樹脂系接着剤を塗布して接着剤層（乾燥後の厚さ：３μｍ）を形成し、透明なポリプロピレン樹脂をＴダイ押出機により加熱溶融押出しして、透明性樹脂層（厚さ：８０μｍ）を形成した。
次いで、透明性樹脂層の表面にコロナ放電処理を施した後、ポリカーボネート系ウレタンアクリル共重合体及びアクリルポリオールからなる樹脂成分を含む樹脂組成物を含む塗布液を、グラビア印刷法で塗布してプライマー層（乾燥後の厚さ：４μｍ）を形成した。
さらに、プライマー層上に、下記の表面保護層用樹脂組成物をロールコート法により塗布して未硬化樹脂層を形成し、電子線（加速電圧：１７５ｋＶ、５Ｍｒａｄ（５０ｋＧｙ））を照射して未硬化樹脂層を硬化させて、表面保護層（厚さ：５μｍ）を形成した。
次いで表面保護層の上からエンボス加工を実施し、化粧シートを作製した。【００９４】
（表面保護層用樹脂組成物）
３官能のウレタンアクリレートオリゴマー（重量平均分子量約５０００、電離放射線硬化性化合物）１００質量部に、紫外線吸収剤として前記一般式（Ｉ）、一般式（ＩＩ）及び一般式（ＩＩＩ）で表さるヒドロキシフェニルトリアジン化合物を、表１〜３に示す割合で加えて、表面保護層用樹脂組成物を調製した。
上記紫外線吸収剤は、次のヒドロキシフェニルトリアジン化合物を用いた。
・紫外線吸収剤１（前記一般式（Ｉ））：
［アデカスタブＬＡ−４６、株式会社ＡＤＥＫＡ製］
・紫外線吸収剤２（前記一般式（ＩＩ））：
［チヌビン４７９、チバ・スペシャルティ・ケミカルズ株式会社製］
・紫外線吸収剤３（前記一般式（ＩＩＩ））：
［チヌビン１６００、チバ・スペシャルティ・ケミカルズ株式会社製］【００９５】
なお、表１〜３中、「チヌビン４７９の含有割合」は、紫外線吸収剤１の含有量と紫外線吸収剤２の含有量との合計１００質量％に対する、紫外線吸収剤２の含有量（質量％）を意味する。同様に、「チヌビン１６００の含有割合」は、紫外線吸収剤１の含有量と紫外線吸収剤３の含有量との合計１００質量％に対する、紫外線吸収剤３の含有量（質量％）を意味する。同様に、「チヌビン４７９又は１６００の含有割合」は、紫外線吸収剤１の含有量と紫外線吸収剤２又は紫外線吸収剤３の含有量との合計１００質量％に対する、紫外線吸収剤２又は紫外線吸収剤３の含有量（質量％）を意味する。【００９６】
【表１】
0006969704.tif 000005
【００９７】
【表２】
0006969704.tif 000006
【００９８】
【表３】
0006969704.tif 000007
【００９９】
表１及び２から、実施例１〜１４の化粧シートは、ブリードアウトの抑制に優れるとともに、長期耐候性の評価に優れることから、過酷な環境での使用においても長期耐候性の維持を極めて良好に発揮し得ることが確認できる。一方、表３から、比較例１の化粧シートは表面保護層における全紫外線吸収剤の含有量が多いため、また、比較例２及び３の化粧シートは前記一般式（ＩＩ）で示されるヒドロキシフェニルトリアジン化合物の含有割合が多いため、ブリードアウトの抑制及び長期耐候性の維持のいずれにも劣る結果となった。【０１００】
３．透湿度に関する評価
後述の実施例１５〜１７、比較例４及び参考例１〜２で得られた化粧シートについて、下記３−１〜３−４の透湿度に関する評価を行った。結果を表４に示す。【０１０１】
３−１．透湿度の測定
実施例１５〜１７、比較例４及び参考例１〜２で得られた化粧シートについて、ＪＩＳ  Ｚ０２０８：１９７６に規定される防湿包装材料の透湿度試験方法（カップ法）に準拠して、透湿度を測定した。【０１０２】
３−２．施工適性の評価
実施例１５〜１７、比較例４及び参考例１〜２で得られた化粧シートと幅２５ｍｍの平板上の被着材（材質：ポリ塩化ビニル（ＰＶＣ））とを、湿気硬化型かつホットメルト型ウレタン樹脂系接着剤（分子中にイソシアネート基を有するポリウレタン系プレポリマー、「１３０８．２０（品名）」、ＴＡＫＡ社製）を１２０℃で溶融してなる厚さ５０μｍの接着剤層を介して貼着し、室温２３℃にて該接着剤層を冷却し、固化させて、１時間９０℃の環境下に放置して試料を作製し、２５℃の温度環境下にて、テンシロン万能材料試験機（「テンシロンＲＴＣ−１２５０Ａ（品名）」、オリエンテック（株）製）を用い、引張速度：１０ｍｍ／分、剥離方向９０°、チャック間距離：３０ｍｍの条件でピーリング試験を行い、ピーリング強度を初期接着強度として測定し、以下の基準で評価した。Ｂ評価以上であれば、施工適性の評価は合格である。
Ａ：ピーリング強度が１．０Ｎ／ｍｍ以上であった。
Ｂ：ピーリング強度が０．５Ｎ／ｍｍ以上１．０Ｎ／ｍｍ未満であった。
Ｃ：ピーリング強度が０．５Ｎ／ｍｍ未満であった。【０１０３】
３−３．長期密着性の評価
上記「３−２．施工適性の評価」で作製した試料を、７０℃９０％ＲＨの湿熱環境に６週間放置した後、２５℃の温度環境下にて、テンシロン万能材料試験機（「テンシロンＲＴＣ−１２５０Ａ（品名）」、オリエンテック（株）製）を用い、引張速度：５０ｍｍ／分、剥離方向９０°の条件でピーリング試験を行い、ピーリング強度を測定し、以下の基準で評価した。Ｂ評価以上であれば、長期密着性の評価は合格である。
Ａ：ピーリング強度が２．０Ｎ／ｍｍ以上であった。
Ｂ：ピーリング強度が１．０Ｎ／ｍｍ以上２．０Ｎ／ｍｍ未満であった。
Ｃ：ピーリング強度が１．０Ｎ／ｍｍ未満であった。【０１０４】
３−４．加工適性
上記「３−２．施工適性の評価」で試料を作製において貼着（ラミネート）する際、曲げ部分（曲げ角度：１ｍｍＲ）における化粧材の浮きを目視にて確認し、以下の基準で評価した。Ｂ評価以上であれば、加工適性は合格である。
Ａ：浮きは全く確認されなかった。
Ｂ：浮きはほとんど確認されなかった。
Ｃ：浮きが確認され、剥離が生じた。【０１０５】
［実施例１５］
実施例１において、基材層を、ポリプロピレン系樹脂シート（厚さ：８０μｍ、結晶化度：７０％、プロピレン−エチレンランダム共重合体（エチレン含有量：４．５質量％以下））とした以外は、実施例１と同様にして実施例１５の化粧シートを得た。【０１０６】
［実施例１６］
実施例１において、基材層を、ポリプロピレン系樹脂シート（厚さ：６０μｍ、結晶化度：５０％、プロピレン−エチレンランダム共重合体（エチレン含有量：４．５質量％以下））とした以外は、実施例１と同様にして実施例１６の化粧シートを得た。【０１０７】
［実施例１７］
実施例１において、基材層を、ポリプロピレン系樹脂シート（厚さ：６０μｍ、結晶化度：４０％、プロピレン−エチレンランダム共重合体（エチレン含有量：４．５質量％以下））とし、透明性樹脂層の厚さを４０μｍとした以外は、実施例１と同様にして実施例１７の化粧シートを得た。【０１０８】
［比較例４］
比較例１において、基材層を、ポリプロピレン系樹脂シート（厚さ：１００μｍ、結晶化度：７０％、プロピレン−エチレンランダム共重合体（エチレン含有量：４．５質量％以下））とし、透明性樹脂層の厚さを１００μｍとした以外は、比較例１と同様にして比較例４の化粧シートを得た。【０１０９】
［参考例１］
比較例１において、基材層を、ポリ塩化ビニル樹脂シート（厚さ：１２０μｍ、ポリ塩化ビニル樹脂１００質量部に対して、可塑剤としてポリエステル系可塑剤（アジピン酸系ポリエステル）を３３質量部加えた樹脂組成物を押出し成形して作製したものである。）とし、接着剤層Ａ及び透明性樹脂層を設けなかった以外は、比較例１と同様にして参考例１の化粧シートを得た。【０１１０】
［参考例２］
比較例１において、基材層を、ポリ塩化ビニル樹脂シート（厚さ：１２０μｍ、ポリ塩化ビニル樹脂１００質量部に対して、可塑剤としてフタル酸エステル系可塑剤（フタル酸ウンデシル（ＤＵＰ））を３８質量部加えた樹脂組成物を押出し成形して作製したものである。）とし、接着剤層Ａ及び透明性樹脂層を設けなかった以外は、比較例１と同様にして参考例２の化粧シートを得た。【０１１１】
【表４】
0006969704.tif 000008
【０１１２】
表４の結果から、化粧シートが、透湿度として０．７５ｇ／ｍ２・２４ｈ以上４５ｇ／ｍ２・２４ｈ以下の性状を有すると、施工適性、長期密着性及び加工適性を良好にし得ることが確認できる。
なお、表中には示していないが、実施例１５〜１７の長期耐候性及びブリードアウトに関する評価は、実施例１と同等であった。また、比較例４の長期耐候性及びブリードアウトに関する評価は、比較例１と同等であった。
【産業上の利用可能性】
【０１１３】
本発明の化粧シートは、ブリードアウトの抑制及び長期耐候性の維持が極めて良好であるため、玄関ドア等の外装部材、窓枠、扉等の建具といった直射日光に晒される環境で用いられる部材用の化粧シートとして好適に用いられる。
【符号の説明】
【０１１４】
１００：化粧シート
１０：表面保護層
２０：プライマー層
３０：透明性樹脂層
４０：装飾層
５０：基材層
【図１】
0006969704.tif 000015